(57)【要約】【課題】高い透過率を維持したまま、誘電率が向上した支持フィルム付き感光性フィルムとそれを用いたパターン形成方法を提供する。【解決手段】支持フィルムとこの支持フィルム上に設けられた感光性樹脂層を有し、感光性樹脂層は、バインダーポリマー、重合性化合物、光重合性開始剤、金属酸化物粒子を含有する感光性フィルムであって、１０ｋＨｚにおける比誘電率が４以上である支持フィルム付き感光性フィルム。【選択図】図１
2020122862.tif 000002
【特許請求の範囲】
【請求項１】
支持フィルムとこの支持フィルム上に設けられた感光性樹脂層を有し、感光性樹脂層は、バインダーポリマー、重合性化合物、光重合性開始剤、金属酸化物粒子を含有する感光性フィルムであって、１０ｋＨｚにおける比誘電率が４以上である支持フィルム付き感光性フィルム。
【請求項２】
前記金属酸化物粒子の平均粒子径が、５０ｎｍ以下である請求項１に記載の支持フィルム付き感光性フィルム。
【請求項３】
前記金属酸化物粒子が、チタン、バリウム、ジルコニウムからなる群のうちから選択された、少なくとも１種を含む金属酸化物である請求項１又は請求項２に記載の支持フィルム付き感光性フィルム。
【請求項４】
膜厚が３０μｍの際の全光線透過率が９０％以上である請求項１〜３のいずれか一項に記載の支持フィルム付き感光性フィルム。
【請求項５】
請求項１〜４のいずれか一項に記載の支持フィルム付き感光性フィルムの感光性樹脂層側を、基板側に位置する向きで配置する工程と、
前記感光性樹脂層に、パターン状に活性光線を照射する露光工程と、
前記支持フィルムを剥離し、前記感光性樹脂層の未露光部を除去することにより樹脂パターンを形成する現像工程と、を備えるパターンの形成方法。
【発明の詳細な説明】
【技術分野】
【０００１】
本発明は、感光性フィルム及びそれを用いたパターン形成方法に関する。
【背景技術】
【０００２】
近年、パソコン、カーナビゲーション、携帯電話（スマートフォン）、電子辞書等の電子機器、ＯＡ機器、ＦＡ機器等の表示機器等へのタッチパネルの普及が進んでいる。これらタッチパネルには高い光透過率と、座標検出のための電極が必要であり、透明電極基板が用いられる。透明電極材料としては、高い光透過率を示すことから、ＩＴＯ（Ｉｎｄｉｕｍ−Ｔｉｎ−Ｏｘｉｄｅ：酸化インジウムスズ）、酸化インジウム、又は酸化スズが最適であり、タッチパネル用基板の電極として主流になっている。
【０００３】
タッチパネル用の電極は、Ｘ電極とＹ電極の２つの電極から構成され、各電極が１層ずつ配置されることが一般的である。Ｘ電極とＹ電極の間には層間絶縁材が用いられる。層間絶縁材はタッチパネルの一部材であるため、透明性が要求される。更に、層間絶縁材が感光性材料であると、任意の位置に絶縁パターンを形成することができるという利点がある。
一方で、当該タッチセンサは感度が低いことが課題とされている。
【先行技術文献】
【特許文献】
【０００４】
【特許文献１】国際公開第２０１３／０８４８７３号
【特許文献２】特開２０１７−３７２８７号公報
【発明の概要】
【発明が解決しようとする課題】
【０００５】
特許文献１に記載の透明感光性材料では誘電率が４未満であり、市場の要求水準と乖離がある。また、特許文献２に記載の高誘電率化の手法は、酸化物粒子径が大きく、透過率の低下を招く課題があった。
【０００６】
本発明の目的は、高い透過率を維持したまま、誘電率が向上した支持フィルム付き感光性フィルムとそれを用いたパターン形成方法を提供することにある。
【課題を解決するための手段】
【０００７】
本発明者らは、上記課題を解決するべく鋭意検討を重ねた結果、平均粒子径が５０ｎｍ以下の金属酸化物粒子を用いることで、高い透過率を維持したまま感光性フィルムの誘電率が向上することを見出し本発明に達した。
【０００８】
即ち、本発明の第一の態様は、支持フィルムとこの支持フィルム上に設けられた感光性樹脂層を有し、感光性樹脂層は、バインダーポリマー、重合性化合物、光重合性開始剤、金属酸化物粒子を含有する感光性フィルムであって、１０ｋＨｚにおける比誘電率が４以上である支持フィルム付き感光性フィルム、に関する。
【０００９】
前記支持フィルム付き感光性フィルムを用いることで、高透過率かつ高誘電率の樹脂パターンが提供可能になる。
【００１０】
本発明の第二の態様は、前記金属酸化物粒子の平均粒子径が、５０ｎｍ以下である支持フィルム付き感光性フィルムに関する。
本発明の第三の態様は、前記金属酸化物粒子が、チタン、バリウム、ジルコニウムからなる群のうちから選択され、少なくとも１種を含む金属酸化物である支持フィルム付き感光性フィルム、に関する。
本発明の第四の態様は、膜厚が３０μｍの際の全光線透過率が９０％以上である支持フィルム付き感光性フィルムに関する。
【００１１】
本発明の第五の態様は、前記支持フィルム付き感光性フィルムの感光性樹脂層側を、基板側に位置する向きで配置する工程と、前記感光性樹脂層に、パターン状に活性光線を照射する露光工程と、前記支持フィルムを剥離し、前記感光性樹脂層の未露光部を除去することにより樹脂パターンを形成する現像工程と、を備えるパターンの形成方法に関する。
【発明の効果】
【００１２】
本発明によれば、平均粒子径が５０ｎｍ以下の酸化物粒子を添加することで、高い透明性を維持したまま誘電率の高い感光性フィルムを得ることができる。
【図面の簡単な説明】
【００１３】
【図１】本実施形態で用いられる感光性フィルムの一実施形態を示す模式図である。
【図２】感光性フィルムを用いたパターンの形成方法の一実施形態を説明するための模式断面図である。
【発明を実施するための形態】
【００１４】
以下、本発明の好適な実施形態について詳細に説明する。なお、本明細書における「（メタ）アクリレート」とは、「アクリレート」及びそれに対応する「メタクリレート」を意味する。同様に「（メタ）アクリル」とは、「アクリル」及びそれに対応する「メタクリル」を意味し、「（メタ）アクリル酸」とは「アクリル酸」又は「メタクリル酸」を意味し、「（メタ）アクリロイル」とは「アクリロイル」及びそれに対応する「メタクリロイル」を意味する。また、「（メタ）アクリル酸アルキルエステル」とは「アクリル酸アルキルエステル」及びそれに対応する「メタクリル酸アルキルエステル」を意味する。更に、「ＥＯ」はエチレンオキサイドを示し、「ＥＯ変性」された化合物とはエチレンオキサイド基を有する化合物を意味する。同様に、「ＰＯ」はプロピレンオキサイドを示し、「ＰＯ変性」された化合物はプロピレンオキサイド基を有する化合物を意味する。
【００１５】
本実施形態に係る方法によれば、透明性を維持したまま誘電率の高い感光性フィルムを提供することができる。以下、この実施形態について説明する。
【００１６】
図１は、本実施形態で用いられる感光性フィルムの一実施形態を示す模式図である。図１に示す支持フィルム付き感光性フィルム１０は、支持フィルム１と、支持フィルム１上に設けられた感光性樹脂層２と、感光性樹脂層２上に設けられた保護フィルム３、とを有する。
支持フィルム１としては、重合体フィルムを用いることができ、耐熱性及び耐溶剤性を有する重合体フィルムが好ましい。このような重合体フィルムとしては、例えば、ポリエチレンテレフタレートフィルム、ポリエチレンフィルム、ポリプロピレンフィルム、ポリカーボネートフィルムが挙げられる。これらのうち、透明性や耐熱性の観点から、ポリエチレンテレフタレートフィルムが好ましい。
【００１７】
上記の重合体フィルムは、後に感光性樹脂層２からの剥離が容易となるよう、離型処理されたものであってもよい。
【００１８】
支持フィルム１の厚みは、機械的強度の観点から、５μｍ以上であることが好ましく、１０μｍ以上であることがより好ましく、１５μｍ以上であることが更に好ましい。支持フィルム１の厚みを上記数値以上とすることによって、感光性樹脂層２を形成するために感光性樹脂組成物を塗工する工程で、支持フィルム１が破れることを防止できる。また、支持フィルム付き感光性フィルムを用いた露光あるいは現像工程に際し、感光性樹脂層２から支持フィルム１を剥離する工程においても、同様の効果が期待できる。また、支持フィルム１を介して感光性樹脂層２に活性光線を照射する場合にパターンの解像度を充分確保する観点から、支持フィルム１の厚みは、３００μｍ以下であることが好ましく、２００μｍ以下であることがより好ましく、１００μｍ以下であることが更に好ましい。
【００１９】
上記の観点から、支持フィルム１の厚みは、５〜３００μｍであることが好ましく、１０〜２００μｍであることがより好ましく、１５〜１００μｍであることが更に好ましい。
【００２０】
支持フィルム１のヘーズ値は、感度及び解像度を良好にできる観点から、０．０１〜５．０％であることが好ましく、０．０１〜３．０％であることがより好ましく、０．０１〜２．０％であることが更に好ましく、０．０１〜１．５％であることが特に好ましい。なお、ヘーズ値はＪＩＳ  Ｋ  ７１３６（プラスチック−透明材料のヘーズの求め方）に準拠して測定することができ、例えば、ＮＤＨ５０００（日本電色工業株式会社製、商品名）等の市販の濁度計などで測定が可能である。
【００２１】
感光性樹脂層２は、（ａ）バインダーポリマー、（ｂ）エチレン性不飽和結合を有する重合性化合物、（ｃ）光重合開始剤、及び（ｄ）金属酸化物粒子を含有する感光性樹脂組成物から形成することができる。感光性樹脂層２が上記の成分を含有することにより、樹脂パターンの誘電率が向上する。
【００２２】
＜（ａ）バインダーポリマー＞
（ａ）バインダーポリマーとしては、例えば、アクリル樹脂、スチレン樹脂、エポキシ樹脂、アミド樹脂、アミドエポキシ樹脂、アルキド樹脂、フェノール樹脂、エステル樹脂、ウレタン樹脂、エポキシ樹脂と（メタ）アクリル酸の反応で得られるエポキシアクリレート樹脂、エポキシアクリレート樹脂と酸無水物の反応で得られる酸変性エポキシアクリレート樹脂が挙げられる。これらの樹脂は、単独で又は２種以上を組み合わせて用いることができる。
【００２３】
上記の中でも、アルカリ現像性及びフィルム形成性に優れる観点から、アクリル樹脂を用いることが好ましい。また。上記アクリル樹脂が（メタ）アクリル酸及び（メタ）アクリル酸アルキルエステルに由来するモノマー単位を構成単位として有するとより好ましい。ここで、「アクリル樹脂」とは、（メタ）アクリル基を有する重合性単量体に由来するモノマー単位を主に有する重合体のことを意味する。
【００２４】
上記アクリル樹脂は、例えば、（メタ）アクリル基を有する重合性単量体をラジカル重合して製造される。このアクリル樹脂は、単独で又は２種以上を組み合わせて用いることができる。
【００２５】
上記（メタ）アクリル基を有する重合性単量体としては、例えば、ジアセトンアクリルアミド等のアクリルアミド、（メタ）アクリル酸アルキルエステル、（メタ）アクリル酸テトラヒドロフルフリルエステル、（メタ）アクリル酸ジメチルアミノエチルエステル、（メタ）アクリル酸ジエチルアミノエチルエステル、（メタ）アクリル酸グリシジルエステル、２，２，２−トリフルオロエチル（メタ）アクリレート、２，２，３，３−テトラフルオロプロピル（メタ）アクリレート、（メタ）アクリル酸、α−ブロモ（メタ）アクリル酸、α−クロル（メタ）アクリル酸、β−フリル（メタ）アクリル酸、β−スチリル（メタ）アクリル酸が挙げられる。
【００２６】
また、上記アクリル樹脂は、上記のような（メタ）アクリル基を有する重合性単量体の他に、スチレン、ビニルトルエン、α−メチルスチレン等のα−位又は芳香族環において置換されている重合可能なスチレン誘導体、アクリロニトリル、ビニル−ｎ−ブチルエーテル等のビニルアルコールのエステル類、マレイン酸、マレイン酸無水物、マレイン酸モノメチル、マレイン酸モノエチル、マレイン酸モノイソプロピル等のマレイン酸モノエステル、フマール酸、ケイ皮酸、α−シアノケイ皮酸、イタコン酸、クロトン酸等の１種又は２種以上の重合性単量体が共重合されていてもよい。
【００２７】
上記（メタ）アクリル酸アルキルエステルとしては、例えば、（メタ）アクリル酸メチルエステル、（メタ）アクリル酸エチルエステル、（メタ）アクリル酸プロピルエステル、（メタ）アクリル酸ブチルエステル、（メタ）アクリル酸ペンチルエステル、（メタ）アクリル酸ヘキシルエステル、（メタ）アクリル酸ヘプチルエステル、（メタ）アクリル酸オクチルエステル、（メタ）アクリル酸２−エチルヘキシルエステル、（メタ）アクリル酸ノニルエステル、（メタ）アクリル酸デシルエステル、（メタ）アクリル酸ウンデシルエステル、（メタ）アクリル酸ドデシルエステルが挙げられる。これらは、単独で又は２種以上を組み合わせて用いることができる。
【００２８】
（ａ）バインダーポリマーは、アルカリ現像性をより良好にする観点から、カルボキシル基を有することが好ましい。このようなバインダーポリマーを得るためのカルボキシル基を有する重合性単量体としては、上述したような（メタ）アクリル酸が挙げられる。
【００２９】
（ａ）バインダーポリマーが有するカルボキシル基の比率は、バインダーポリマーを得るために使用する全重合性単量体に対するカルボキシル基を有する重合性単量体の割合として、１０〜５０質量％であることが好ましく、１２〜４０質量％であることがより好ましく、１５〜３０質量％であることが更に好ましく、１５〜２５質量％であることが特に好ましい。アルカリ現像性に優れる点では１０質量％以上であることが好ましく、非現像部のアルカリ耐性に優れる点では、５０質量％以下であることが好ましい。
【００３０】
（ａ）バインダーポリマーの酸価は、現像工程において、公知の各種現像液に対する現像性を向上させる観点から、５０ｍｇＫＯＨ／ｇ以上、１５０ｍｇＫＯＨ／ｇ以下であることが好ましい。
【００３１】
（ａ）バインダーポリマーの酸価は、次のようにして測定することができる。酸価を測定すべきバインダーポリマー１ｇを精秤する。上記バインダーポリマーにアセトン３０ｇを加え、これを均一に溶解する。次いで、指示薬であるフェノールフタレインを上記溶液に適量添加して、０．１ＮのＫＯＨ水溶液で滴定することで測定できる。なお、酸価は次式により算出できる。
酸価＝１０×Ｖｆ×５６．１／（Ｗｐ×Ｉ）
式中、ＶｆはＫＯＨ水溶液の滴定量（ｍＬ）を示し、Ｗｐは測定した樹脂溶液の重量（ｇ）を示し、Ｉは測定した樹脂溶液中の不揮発分の割合（質量％）を示す。
【００３２】
なお、バインダーポリマーに合成溶媒や希釈溶媒が含まれる場合は、精秤前に予め、上記溶媒の沸点よりも１０℃程度高い温度で１〜４時間加熱し、揮発分を除去しておく。この際、低分子量の重合性化合物等の揮発性成分が除去されることもある。
【００３３】
（ａ）バインダーポリマーの重量平均分子量は、機械強度及びアルカリ現像性のバランスを図る観点から、５，０００〜３００，０００であることが好ましく、２０，０００〜１５０，０００であることがより好ましく、３０，０００〜１００，０００であることが更に好ましい。非現像部の耐現像液性に優れる点では、重量平均分子量が、５，０００以上であることが好ましい。また、現像時間の観点からは、３００，０００以下であることが好ましい。なお、重量平均分子量は、ゲルパーミエーションクロマトグラフィー法により測定し、標準ポリスチレンの検量線を用いて換算することにより導出することができる。
【００３４】
（ａ）バインダーポリマーは、上述した樹脂を単独で又は２種類以上組み合わせて用いることができる。２種類以上の樹脂を組み合わせて使用する場合、例えば、異なる共重合成分からなる２種類以上の樹脂が含まれる混合物からなるバインダーポリマー、異なる重量平均分子量の２種類以上の樹脂が含まれる混合物からなるバインダーポリマー、異なる分散度の２種類以上の樹脂が含まれる混合物からなるバインダーポリマーが挙げられる。
【００３５】
＜（ｂ）エチレン性不飽和結合を有する重合性化合物（重合性化合物）＞
（ｂ）エチレン性不飽和結合を有する重合性化合物としては、公知の化合物を用いることができる。例えば、多価アルコールにα、β−不飽和カルボン酸を反応させて得られる化合物、グリシジル基含有化合物にα、β−不飽和カルボン酸を反応させて得られる化合物、ウレタン結合を有する（メタ）アクリレート化合物等のウレタンモノマー、γ−クロロ−β−ヒドロキシプロピル−β’−（メタ）アクリロイルオキシエチル−ｏ−フタレート、β−ヒドロキシエチル−β’−（メタ）アクリロイルオキシエチル−ｏ−フタレート、β−ヒドロキシプロピル−β’−（メタ）アクリロイルオキシエチル−ｏ−フタレート等のフタル酸系化合物、（メタ）アクリル酸アルキルエステルが挙げられる。これらは単独で又は２種類以上を組み合わせて使用される。
【００３６】
上記多価アルコールにα、β−不飽和カルボン酸を反応させて得られる化合物としては、公知の化合物を用いることができる。例えば、２，２−ビス（４−（（メタ）アクリロキシポリエトキシ）フェニル）プロパン、２，２−ビス（４−（（メタ）アクリロキシポリプロポキシ）フェニル）プロパン、２，２−ビス（４−（（メタ）アクリロキシポリエトキシポリプロポキシ）フェニル）プロパン等のビスフェノールＡ系（メタ）アクリレート化合物、エチレン基の数が２〜１４であるポリエチレングリコールジ（メタ）アクリレート、プロピレン基の数が２〜１４であるポリプロピレングリコールジ（メタ）アクリレート、エチレン基の数が２〜１４であり、プロピレン基の数が２〜１４であるポリエチレンポリプロピレングリコールジ（メタ）アクリレート、トリメチロールプロパンジ（メタ）アクリレート、トリメチロールプロパントリ（メタ）アクリレート、トリメチロールプロパンエトキシトリ（メタ）アクリレート、トリメチロールプロパンジエトキシトリ（メタ）アクリレート、トリメチロールプロパントリエトキシトリ（メタ）アクリレート、トリメチロールプロパンテトラエトキシトリ（メタ）アクリレート、トリメチロールプロパンペンタエトキシトリ（メタ）アクリレート、テトラメチロールメタントリ（メタ）アクリレート、テトラメチロールメタンテトラ（メタ）アクリレート、プロピレン基の数が２〜１４であるポリプロピレングリコールジ（メタ）アクリレート、ジペンタエリスリトールペンタ（メタ）アクリレート、ジペンタエリスリトールヘキサ（メタ）アクリレートが挙げられる。
【００３７】
上記ウレタンモノマーとしては、例えば、β位にヒドロキシル基を有する（メタ）アクリルモノマーとイソホロンジイソシアネート、２，６−トルエンジイソシアネート、２，４−トルエンジイソシアネート、１，６−ヘキサメチレンジイソシアネート等のジイソシアネート化合物との付加反応物、トリス［（メタ）アクリロキシテトラエチレングリコールイソシアネート］ヘキサメチレンイソシアヌレート、ＥＯ変性ウレタンジ（メタ）アクリレート、ＥＯ、ＰＯ変性ウレタンジ（メタ）アクリレートが挙げられる。
【００３８】
上記ＥＯ変性ウレタンジ（メタ）アクリレートとしては、例えば、「ＵＡ−１１」（新中村化学工業株式会社製、商品名）が挙げられる。また、ＥＯ、ＰＯ変性ウレタンジ（メタ）アクリレートとしては、例えば、「ＵＡ−１３」（新中村化学工業株式会社製、商品名）が挙げられる。
【００３９】
（ｂ）エチレン性不飽和結合を有する重合性化合物の含有割合は、（ａ）バインダーポリマー及び（ｂ）エチレン性不飽和結合を有する重合性化合物の総量１００質量部に対して、３０〜８０質量部であることが好ましく、４０〜７０質量部であることがより好ましい。光硬化性及び塗工性に優れる点では、３０質量部以上であることが好ましく、フィルムとして巻き取った場合の保管安定性に優れる点では、８０質量部以下であることが好ましい。
【００４０】
＜（ｃ）光重合開始剤＞
（ｃ）光重合開始剤としては、活性光線の照射によって感光性樹脂層２を硬化させることができるものであれば、特に制限されない。光硬化性に優れる観点からは、ラジカル重合開始剤を用いることが好ましい。例えば、ベンゾフェノン、Ｎ，Ｎ’−テトラメチル−４，４’−ジアミノベンゾフェノン（ミヒラーケトン）、Ｎ，Ｎ’−テトラエチル−４，４’−ジアミノベンゾフェノン、４−メトキシ−４’−ジメチルアミノベンゾフェノン、２−ベンジル−２−ジメチルアミノ−１−（４−モルホリノフェニル）−ブタノン−１、２−メチル−１−［４−（メチルチオ）フェニル］−２−モルフォリノ−プロパノン−１等の芳香族ケトン；ベンゾインメチルエーテル、ベンゾインエチルエーテル、ベンゾインフェニルエーテル等のベンゾインエーテル化合物；ベンゾイン、メチルベンゾイン、エチルベンゾイン等のベンゾイン化合物；１，２−オクタンジオン−１−［４−（フェニルチオ）フェニル］−２−（Ｏ−ベンゾイルオキシム）、１−［９−エチル−６−（２−メチルベンゾイル）−９Ｈ−カルバゾール−３−イル］エタノン１−（Ｏ−アセチルオキシム）等のオキシムエステル化合物；ベンジルジメチルケタール等のベンジル誘導体；２−（ｏ−クロロフェニル）−４，５−ジフェニルイミダゾール二量体、２−（ｏ−クロロフェニル）−４，５−ジ（メトキシフェニル）イミダゾール二量体、２−（ｏ−フルオロフェニル）−４，５−ジフェニルイミダゾール二量体、２−（ｏ−メトキシフェニル）−４，５−ジフェニルイミダゾール二量体、２−（ｐ−メトキシフェニル）−４，５−ジフェニルイミダゾール二量体等の２，４，５−トリアリールイミダゾール二量体；９−フェニルアクリジン、１，７−ビス（９，９’−アクリジニル）ヘプタン等のアクリジン誘導体；Ｎ−フェニルグリシン、Ｎ−フェニルグリシン誘導体、クマリン系化合物、オキサゾール系化合物が挙げられる。これらは、単独で又は２種類以上を組み合わせて使用される。また、２つの２，４，５−トリアリールイミダゾールのアリール基の置換基は同一で対称な化合物を与えてもよいし、相違して非対称な化合物を与えてもよい。また、ジエチルチオキサントンとジメチルアミノ安息香酸の組み合わせのように、チオキサントン系化合物と３級アミン化合物とを組み合わせてもよい。
【００４１】
これらの中でも、透明性、及び感光性樹脂層２の膜厚１０μｍ以下でのパターン形成能の観点から、オキシムエステル化合物が好ましく、２−ベンジル−２−ジメチルアミノ−１−（４−モルホリノフェニル）−ブタノン−１又は１，２−オクタンジオン−１−［４−（フェニルチオ）フェニル］−２−（Ｏ−ベンゾイルオキシム）を含有することが好ましい。これらは、単独で又は２種類以上を組み合わせて使用される。
【００４２】
（ｃ）光重合開始剤の含有割合は、（ａ）バインダーポリマー及び（ｂ）エチレン性不飽和結合を有する重合性化合物の総量１００質量部に対して、０．１〜２０質量部であることが好ましく、１〜１０質量部であることがより好ましく、１〜５質量部であることが更に好ましい。光感度に優れる点では、０．１質量部以上であることが好ましく、感光性樹脂層２の内部の光硬化性に優れる点では、１０質量部以下であることが好ましい。
【００４３】
＜（ｄ）金属酸化物粒子＞
（ｄ）金属酸化物粒子は、公知の材料を用いることができる。これらの中でも、比誘電率が３０以上の金属酸化物粒子、例えばジルコニウム、チタン、ルテニウム、バリウムなどの酸化物粒子が挙げられる。
【００４４】
更に、金属酸化物粒子は高透明性、低ヘーズなどの光学特性に優れる点では平均粒子径が５０ｎｍ以下であることが好ましく、４５ｎｍ以下であることがより好ましく、４０ｎｍ以下であることが更に好ましい。
【００４５】
（ｄ）金属酸化物粒子の含有割合は、（ａ）バインダーポリマー及び（ｂ）エチレン性不飽和結合を有する重合性化合物の総量１００質量部に対して、２０〜８０質量部であることが好ましく、３０〜７０質量部であることがより好ましく、４０〜６０質量部であることが更に好ましい。感光性樹脂層の高誘電率に優れる点では、２０質量部以上であることが好ましく、光学特性の観点からは、８０質量部以下であることが好ましい。
【００４６】
感光性樹脂層２には、必要に応じて、各種添加剤を含有させることができる。添加剤としては、ｐ−トルエンスルホンアミド等の可塑剤、充填剤、消泡剤、難燃剤、安定剤、密着性付与剤、レベリング剤、剥離促進剤、酸化防止剤、香料、イメージング剤、熱架橋剤、防錆剤等の添加剤を、単独で又は２種類以上を組み合わせて含有させることができる。これらの添加剤の添加量は、（ａ）バインダーポリマー及び（ｂ）エチレン性不飽和結合を有する重合性化合物の総量１００質量部に対して各々０．０１〜２０質量部であることが好ましい。
【００４７】
＜支持フィルム付き感光性フィルム＞
感光性樹脂層２は、支持フィルム上に、必要に応じて、メタノール、エタノール、アセトン、メチルエチルケトン、メチルセロソルブ、エチルセロソルブ、トルエン、Ｎ，Ｎ−ジメチルホルムアミド、プロピレングリコールモノメチルエーテル等の溶剤又はこれらの混合溶剤に溶解した、固形分１０〜６０質量％程度の感光性樹脂組成物の溶液を塗工した後、乾燥することにより形成できる。但し、この場合、乾燥後の感光性樹脂層中の残存有機溶剤量は、後の工程での有機溶剤の拡散を防止するため、２質量％以下であることが好ましい。
【００４８】
塗工は、公知の方法で行うことができる。例えば、ロールコート法、コンマコート法、グラビアコート法、エアーナイフコート法、ダイコート法、バーコート法、スプレーコート法が挙げられる。塗工後、有機溶剤等を除去するための乾燥は、７０〜１５０℃で５〜３０分間程度、熱風対流式乾燥機等で行うことができる。
【００４９】
感光性樹脂層２の厚みは、用途により異なるが、乾燥後の厚みで１〜２００μｍであることが好ましく、１〜５０μｍであることがより好ましく、１〜３０μｍであることが更に好ましい。この厚みが１μｍ以上であると、塗工による層形成が容易となる傾向にあり、２００μｍ以下であると、光透過性が良好であり、充分な感度を得ることができ、感光性樹脂層２の光硬化性の観点から好ましい。感光性樹脂層２の厚みは、走査型電子顕微鏡やマイクロメータにより測定することができる。
【００５０】
本実施形態で用いる支持フィルム付き感光性フィルム１０は、感光性樹脂層２の支持フィルム１側とは反対側の面に接するように、保護フィルム３が更に設けられていてもよい。
【００５１】
保護フィルムとしては、耐熱性及び耐溶剤性を有する重合体フィルムを用いることができる。例えば、ポリエチレンテレフタレートフィルム、ポリプロピレンフィルム、ポリエチレンフィルムが挙げられる。また、保護フィルムとして上述の支持体フィルムと同様の重合体フィルムを用いてもよい。
【００５２】
保護フィルムの厚みは、１〜１００μｍであることが好ましく、５〜５０μｍであることがより好ましく、５〜４０μｍであることが更に好ましく、１５〜３０μｍであることが特に好ましい。保護フィルムの厚みは、機械的強度に優れる点で１μｍ以上であることが好ましく、比較的安価となる点で１００μｍ以下であることが好ましい。
【００５３】
保護フィルムと感光性樹脂層２との間の接着力は、保護フィルムを感光性樹脂層２から剥離しやすくするために、支持フィルム１と感光性樹脂層２との間の接着力よりも小さいことが好ましい。
【００５４】
また、保護フィルムは、保護フィルム中に含まれる直径８０μｍ以上のフィッシュアイ数が５個／ｍ２以下であることが好ましい。なお、「フィッシュアイ」とは、材料を熱溶融し、混練、押し出し、２軸延伸、キャスティング法等によりフィルムを製造する際に、材料の異物、未溶解物、酸化劣化物等がフィルム中に取り込まれたものである。
【００５５】
支持フィルム付き感光性フィルム１０は、保護フィルム上に、接着層、ガスバリア層等の層を更に有していてもよい。
【００５６】
支持フィルム付き感光性フィルム１０は、例えば、そのままの平板状の形態で、又は、円筒状などの巻芯に巻きとりロール状の形態で貯蔵することができる。なお、この際、支持フィルム１が最も外側になるように巻き取られることが好ましい。
【００５７】
また、支持フィルム付き感光性フィルム１０が保護フィルムを有してない場合、係る支持フィルム付き感光性フィルム１０は、そのままの平板状の形態で貯蔵することができる。
【００５８】
巻芯としては、従来用いられているものであれば特に限定されず、例えば、ポリエチレン樹脂、ポリプロピレン樹脂、ポリスチレン樹脂、ポリ塩化ビニル樹脂、ＡＢＳ樹脂（アクリロニトリル−ブタジエン−スチレン共重合体）等のプラスチックが挙げられる。またロール状に巻き取られた支持フィルム付き感光性フィルムの端面には、端面保護の観点から端面セパレータを設置することが好ましく、加えて耐エッジフュージョンの観点から防湿端面セパレータを設置することが好ましい。また、支持フィルム付き感光性フィルムを梱包する際には、透湿性の小さいブラックシートに包んで包装することが好ましい。
【００５９】
＜パターンの形成方法＞
図２は、感光性フィルムを用いたパターンの形成方法の一実施形態を説明するための模式断面図である。本実施形態の方法は、上述した支持フィルム付き感光性フィルム１０を、基板２０上に感光性樹脂層２が接するように配置するラミネート工程（図２（ａ））と、支持フィルム１を有する感光性樹脂層２の所定部分に活性光線を照射する露光工程（図２（ｂ））と、その後、支持フィルム１を剥離してから、感光性樹脂層２を現像する現像工程（図２（ｃ））とを備えることが好ましい。
【００６０】
基板２０としては、特に制限なく使用することができるが、例えば、ガラス基板、ポリカーボネート等のプラスチック基板が挙げられる。基板２０の厚みは、使用の目的に応じて適宜選択することができ、フィルム状の基板を用いてもよい。フィルム状の基板としては、例えば、ポリエチレンテレフタレートフィルム、ポリカーボネートフィルム、シクロオレフィンポリマフィルムが挙げられる。基板２０は、４５０〜６５０ｎｍの波長域での最小光透過率が８０％以上であるものが好ましい。基板２０が、このような条件を満たす場合、ディスプレイパネル等での高輝度化が容易となる。
【００６１】
ラミネート工程では、例えば、支持フィルム付き感光性フィルム１０を、保護フィルムがある場合はそれを除去した後、加熱しながら感光性樹脂層２側を基板２０に圧着することで積層できる。なお、この工程は、密着性及び追従性の見地から、減圧下で行われることが好ましい。支持フィルム付き感光性フィルム１０の積層は、感光性樹脂層２及び／又は基板２０を７０〜１３０℃に加熱しながら行うことが好ましく、圧着圧力は、０．１〜１．０ＭＰａ程度（１〜１０ｋｇｆ／ｃｍ２程度）とすることが好ましいが、これらの条件には特に制限はない。また、感光性樹脂層２を上記のように７０〜１３０℃に加熱すれば、予め基板２０を予熱処理することは必要ではないが、積層性を更に向上させるために基板２０の予熱処理を行うこともできる。
【００６２】
露光工程での露光方法としては、図２（ｂ）に示されるような、アートワークと呼ばれるネガ又はポジマスクパターン５を通して活性光線Ｌを画像状に照射する方法（マスク露光法）が挙げられる。
【００６３】
露光工程での活性光線の光源としては、公知の光源が挙げられる。例えば、紫外線、可視光などを有効に放射することができるカーボンアーク灯、水銀蒸気アーク灯、超高圧水銀灯、高圧水銀灯、キセノンランプが用いられる。また、Ａｒイオンレーザ、半導体レーザも用いられる。更に、写真用フラッド電球、太陽ランプ等の可視光を有効に放射するものも用いられる。また、レーザ露光法などを用いた直接描画法により活性光線を画像状に照射する方法を採用してもよい。
【００６４】
露光工程での露光量は、使用する装置や感光性樹脂組成物の組成によって異なるが、好ましくは５〜１０００ｍＪ／ｃｍ２であり、より好ましくは１０〜２００ｍＪ／ｃｍ２である。光硬化性に優れる点では、１０ｍＪ／ｃｍ２以上であることが好ましく、解像性の点では２００ｍＪ／ｃｍ２以下であることが好ましい。
【００６５】
露光工程は、空気中、真空中等で行うことができ、露光の雰囲気は特に制限されない。
【００６６】
本実施形態に係る現像工程では、感光性樹脂層２の、露光工程における未露光の領域が除去される。具体的には、ウェット現像によって、感光性樹脂層２の硬化していない部分（未露光部分）を除去する。これにより、露光工程により硬化された感光性樹脂層２からなるパターンを有するパターン基板が得られる。
【００６７】
ウェット現像は、例えば、アルカリ性水溶液、水系現像液、有機溶剤系現像液を用いて、スプレー、揺動浸漬、ブラッシング、スクラッピング等の公知の方法により行われる。
【００６８】
現像液としては、安全かつ安定であり、操作性が良好なため、アルカリ性水溶液が好ましく用いられる。アルカリ性水溶液としては、０．１〜５質量％炭酸ナトリウム水溶液、０．１〜５質量％炭酸カリウム水溶液、０．１〜５質量％水酸化ナトリウム水溶液、０．１〜５質量％四ホウ酸ナトリウム水溶液等が好ましい。また、現像に用いるアルカリ性水溶液のｐＨは９〜１１の範囲とすることが好ましく、その温度は、感光性樹脂層の現像性に合わせて調節される。また、アルカリ性水溶液中には、界面活性剤、消泡剤、現像を促進させるための少量の有機溶剤等を混入させてもよい。
【００６９】
また、水又はアルカリ水溶液と一種以上の有機溶剤とからなる水系現像液を用いることができる。ここで、アルカリ水溶液に含まれる塩基としては、上述の塩基以外に、例えば、ホウ砂やメタケイ酸ナトリウム、水酸化テトラメチルアンモニウム、エタノールアミン、エチレンジアミン、ジエチレントリアミン、２−アミノ−２−ヒドロキシメチル−１，３−プロパンジオール、１，３−ジアミノプロパノール−２、モルホリンが挙げられる。
【００７０】
有機溶剤としては、例えば、メチルエチルケトン、アセトン、酢酸エチル、炭素数１〜４のアルコキシ基を有するアルコキシエタノール、エチルアルコール、イソプロピルアルコール、ブチルアルコール、ジエチレングリコールモノメチルエーテル、ジエチレングリコールモノエチルエーテル、ジエチレングリコールモノブチルエーテルが挙げられる。これらは、単独で又は２種類以上を組み合わせて使用される。
【００７１】
水系現像液は、有機溶剤の濃度を２〜９０質量％とすることが好ましく、その温度は、現像性にあわせて調整することができる。更に、水系現像液のｐＨは、レジストの現像が充分にできる範囲でできるだけ小さくすることが好ましく、ｐＨ８〜１２とすることが好ましく、ｐＨ９〜１０とすることがより好ましい。また、水系現像液中には、界面活性剤、消泡剤等を少量添加することもできる。
【００７２】
有機溶剤系現像液としては、例えば、１，１，１−トリクロロエタン、Ｎ−メチルピロリドン、Ｎ，Ｎ−ジメチルホルムアミド、シクロヘキサノン、メチルイソブチルケトン、γ−ブチロラクトンが挙げられる。これらの有機溶剤は、引火防止のため、１〜２０質量％の範囲で水を添加することが好ましい。
【００７３】
上述した現像液は、必要に応じて、２種以上を併用してもよい。
【００７４】
現像の方式としては、例えば、ディップ方式、バトル方式、スプレー方式、ブラッシング、スラッピングが挙げられる。これらのうち、高圧スプレー方式を用いることが、解像度向上の観点から好ましい。
【００７５】
本実施形態のパターンの形成方法においては、現像後に必要に応じて、６０〜２５０℃程度の加熱又は０．２〜１０Ｊ／ｃｍ２程度の露光を行うことにより、パターンを更に硬化してもよい。
【実施例】
【００７６】
以下に、本発明を実施例に基づいて具体的に説明するが、本発明はこれに限定されるものではない。
（実施例１）
＜感光性樹脂層用溶液の調製＞
バインダーポリマーとして下記のポリマーＡ１（メタクリル酸／メタクリル酸メチル／アクリル酸エチル＝１２／５８／３０（質量比））を固形分換算で６０質量部、アクリルモノマーとして日本化薬株式会社製の商品名「ＫＡＹＡＲＡＤ  ＴＭＰＴＡ（トリメチロールプロパントリアクリレート）」を４０質量部、光開始剤として天津久日新材料社製の商品名「Ｊｒｃｕｒｅ ＢＤＫ（２，２−ジメトキシ−２−フェニルアセトフェノン）」を１０質量部、密着性付与剤として日本化薬株式会社製の商品名「ＫＡＹＡＭＥＲ  ＰＭ−２１（２−メタクリロイロキシエチルカプロエートアシッドホスフェート）」を０．５質量部、金属酸化物粒子として日産化学株式会社製の商品名「ナノユースＯＺ−Ｓ３０Ｋ（ジルコニア分散液、平均粒子径１５ｎｍ）」を２０質量部添加し、溶液の固形分が３０質量％となるよう、メチルエチルケトンを適量加え、感光性樹脂層用溶液を調整した。
【００７７】
＜バインダーポリマーＡ１の作製＞
撹拌機、還流冷却機、不活性ガス導入口及び温度計を備えたフラスコに、表１に示す（１）を仕込み、窒素ガス雰囲気下で８０℃に昇温し、反応温度を８０℃±２℃に保ちながら、表１に示す（２）を４時間かけて均一に滴下した。（２）の滴下後、８０℃±２℃で６時間撹拌を続け、重量平均分子量が６５，０００、酸価が７８ｍｇＫＯＨ／ｇ、水酸基価が２ｍｇＫＯＨ／ｇのバインダーポリマーの溶液（固形分４５質量％）（Ａ１）を得た。
【００７８】
【表１】
2020122862.tif 000003
【００７９】
＜感光性フィルムの作製＞
上記で得た感光性樹脂層用溶液を５０μｍ厚のポリエチレンテレフタレートフィルム（ＰＥＴフィルム、東洋紡株式会社製、商品名「Ａ４１００」）に均一に塗布し、１００℃の熱風対流式乾燥機で１０分間乾燥して、感光性樹脂層を形成した。感光性樹脂層を離型処理されたポリエチレンテレフタレートフィルム（尾池ファインコーティング株式会社製、商品名「５０Ｍ１」）で覆い、膜厚３０μｍの感光性樹脂層を有する支持フィルム付き感光性フィルムを得た。
【００８０】
＜光学特性の測定＞
得られた保護フィルムを有する支持フィルム付き感光性フィルムの保護フィルムのポリエチレンテレフタレートフィルムをはく離しながら、感光性樹脂層側をガラス基板へラミネートした（温度：１１０℃、速度：０．６ｍ／ｍｉｎ、圧力：０．４ＭＰａ）。次いで、平行光線露光機（株式会社オーク製作所製、ＥＸＭ１２０１）を使用して、支持フィルムであるポリエチレンテレフタレートフィルム側（Ａ４１００）から露光量１×１０３ｍＪ／ｃｍ２（ｉ線における測定値）で、紫外線を照射した。最後に、支持フィルムのポリエチレンテレフタレートフィルムをはく離し、光学特性評価用サンプル（厚み３０μｍ）を得た。
【００８１】
得られた評価用サンプルを用いて光学特性を評価した。透過率・ヘーズは日本電色工業株式会社製の製品名「ＮＤＨ−５０００」を用いて、Ｌ＊、ａ＊、ｂ＊はコニカミノルタ株式会社製の製品名「ＣＭ−５」（分光測色計）を用いて測定した。
【００８２】
＜誘電率の測定＞
得られた保護フィルムを有する支持フィルム付き感光性フィルムの保護フィルムのポリエチレンテレフタレートフィルムをはく離しながら、感光性樹脂層側をアルミニウム基板へラミネートした（温度：１１０℃、速度：０．６ｍ／ｍｉｎ、圧力：０．４ＭＰａ）。次いで、平行光線露光機（株式会社オーク製作所製、ＥＸＭ１２０１）を使用して、支持フィルムのポリエチレンテレフタレートフィルム側（Ａ４１００）から露光量１×１０３ｍＪ／ｃｍ２（ｉ線における測定値）で、紫外線を照射した。最後に、支持フィルムのポリエチレンテレフタレートフィルムをはく離、主電極の直径１２ｍｍをアルミ蒸着で形成し、誘電率評価用サンプルを得た。
【００８３】
得られた評価用サンプルを用いて誘電率を評価した。アジレント・テクノロジー株式会社製の「Ｅ４９８０Ａ  ＬＣＲメータ」を用いて、周波数１０ｋＨｚの際の誘電率を測定した。
【００８４】
（実施例２）
金属酸化物粒子として日産化学株式会社製の商品名「ＯＺ−Ｓ３０Ｋ」を５０質量部添加した以外は、実施例１と同様に支持フィルム付き感光性フィルムを作製し、光学特性及び誘電率を測定した。
【００８５】
（実施例３）
アクリルモノマーとして日本化薬株式会社製の商品名「ＫＡＹＡＲＡＤ  ＰＥＴ−３０（ペンタエリスリトール（トリ／テトラ）アクリレート）」を４０質量部、金属酸化物粒子として日産化学株式会社製の商品名「ＯＺ−Ｓ３０Ｋ」を３０質量部添加した以外は、実施例１と同様に支持フィルム付き感光性フィルムを作製し、光学特性及び誘電率を測定した。
【００８６】
（実施例４）
アクリルモノマーとして日本化薬株式会社製の商品名「ＫＡＹＡＲＡＤ  ＰＥＴ−３０」を４０質量部、金属酸化物粒子として日産化学株式会社製の商品名「ＯＺ−Ｓ３０Ｋ」を４０質量部添加した以外は、実施例１と同様に支持フィルム付き感光性フィルムを作製し、光学特性及び誘電率を測定した。
【００８７】
（実施例５）
アクリルモノマーとして日本化薬株式会社製の商品名「ＫＡＹＡＲＡＤ  ＰＥＴ−３０」を４０質量部、金属酸化物粒子として日産化学株式会社製の商品名「ＯＺ−Ｓ３０Ｋ」を５０質量部添加した以外は、実施例１と同様に支持フィルム付き感光性フィルムを作製し、光学特性及び誘電率を測定した。
【００８８】
（実施例６）
アクリルモノマーとして日本化薬株式会社製の商品名「ＫＡＹＡＲＡＤ  ＰＥＴ−３０」を４０質量部、金属酸化物粒子として日産化学株式会社製の商品名「ＯＺ−Ｓ３０Ｋ」を６０質量部添加した以外は、実施例１と同様に支持フィルム付き感光性フィルムを作製し、光学特性及び誘電率を測定した。
【００８９】
（実施例７）
アクリルモノマーとして日本化薬株式会社製の商品名「ＫＡＹＡＲＡＤ  ＰＥＴ−３０」を４０質量部、金属酸化物粒子として日産化学株式会社製の商品名「ＯＺ−Ｓ３０Ｋ」を７０質量部添加した以外は、実施例１と同様に支持フィルム付き感光性フィルムを作製し、光学特性及び誘電率を測定した。
【００９０】
（比較例１）
金属酸化物粒子を添加しなかった以外は、実施例１と同様に支持フィルム付き感光性フィルムを作製し、光学特性及び誘電率を測定した。
表２に実施例１〜７及び比較例１の配合と共に、光学特性、誘電率の測定結果をまとめて示した。
【００９１】
【表２】
2020122862.tif 000004
【００９２】
実施例１〜７では、比誘電率が４を上回り、市場の要求水準に到達した。金属酸化物粒子の寄与によるものと考える。また、透過率も９０％を上回り、比較例と比較しても遜色ない値を得られている。添加した金属酸化物粒子の粒径が３０ｎｍ未満であることに起因すると考える。
【符号の説明】
【００９３】
１…支持フィルム、２…感光性樹脂層、３…保護フィルム、５…マスクパターン、１０…支持フィルム付き感光性フィルム、２０…基板、３０…パターン基板
【図１】
2020122862.tif 000005
【図２】
2020122862.tif 000006